(57)【特許請求の範囲】
【請求項１】
重量％で、Ｃ：０．２〜０．３５％、Ｓｉ：０．１〜０．５％、Ｍｎ：０．５〜１．８％、Ｎｉ：０．１〜０．６％、Ｎｂ：０．００５〜０．０５％、Ｔｉ：０．００５〜０．０２％、Ｐ：０．０３％以下、Ｓ：０．０３％以下、Ａｌ：０．０５％以下（０％は除外）、Ｎ：０．０１％以下（０％は除外）、残部Ｆｅ及びその他の不可避な不純物からなり、
微細組織は、５０〜８０面積％のパーライト及び残部フェライトからなる
耐摩耗性、耐食性及び低温靭性に優れたオイルサンドスラリーパイプ用鋼板。
【請求項２】
前記鋼板は、Ｃｒ：０．１〜１．０％以下（０％は除外）をさらに含み、Ｍｎ及びＣｒの和が２％以下である、請求項１に記載の耐摩耗性、耐食性及び低温靭性に優れたオイルサンドスラリーパイプ用鋼板。
【請求項３】
前記鋼板は、Ｍｎ、Ｃｒ及びＮｉの和が２．５％以下である、請求項２に記載の耐摩耗性、耐食性及び低温靭性に優れたオイルサンドスラリーパイプ用鋼板。
【請求項４】
前記パーライト結晶粒間の間隔は、２００μｍ以下である、請求項１〜３のいずれか一項に記載の耐摩耗性及び耐食性に優れたオイルサンドスラリーパイプ用鋼板。
【請求項５】
前記鋼板のビッカーズ硬度値は、１８０〜２２０Ｈｖである、請求項１〜４のいずれか一項に記載の耐摩耗性、耐食性及び低温靭性に優れたオイルサンドスラリーパイプ用鋼板。
【請求項６】
重量％で、Ｃ：０．２〜０．３５％、Ｓｉ：０．１〜０．５％、Ｍｎ：０．５〜１．８％、Ｎｉ：０．１〜０．６％、Ｎｂ：０．００５〜０．０５％、Ｔｉ：０．００５〜０．０２％、Ｐ：０．０３％以下、Ｓ：０．０３％以下、Ａｌ：０．０５％以下（０％は除外）、Ｎ：０．０１％以下（０％は除外）、残部Ｆｅ及びその他の不可避な不純物からなる鋼スラブに対し、Ａｒ３〜Ａｒ３＋２００℃の温度範囲において５０％以上の残圧下率で仕上げ熱間圧延した後、０．２〜４℃／ｓｅｃの冷却速度で冷却する、耐摩耗性、耐食性及び低温靭性に優れたオイルサンドスラリーパイプ用鋼板の製造方法。
【請求項７】
前記鋼スラブは、Ｃｒ：０．１〜１．０％以下（０％は除外）をさらに含み、Ｍｎ及びＣｒの和が２％以下である、請求項６に記載の耐摩耗性、耐食性及び低温靭性に優れたオイルサンドスラリーパイプ用鋼板の製造方法。
【請求項８】
前記鋼スラブは、Ｍｎ、Ｃｒ及びＮｉの和が２．５％以下である、請求項７に記載の耐摩耗性、耐食性及び低温靭性に優れたオイルサンドスラリーパイプ用鋼板の製造方法。
【請求項９】
前記冷却は、Ａｒ３〜Ａｒ３＋２００℃の温度範囲において開始して５００℃以下において終了する、請求項６〜８のいずれか一項に記載の耐摩耗性及び耐食性に優れたオイルサンドスラリーパイプ用鋼板の製造方法。
【発明の詳細な説明】
【技術分野】
【０００１】
本発明は、耐摩耗性、耐食性及び低温靭性に優れたオイルサンドスラリーパイプ用鋼板及びその製造方法に関するもので、より詳細には、オイルサンドの後処理のために水と混合されたオイルサンドスラリーを移動させるとき、パイプ内壁下部において発生する摩耗及び腐食に対する抵抗性に優れ、低温における衝撃靭性にも優れるオイルサンドスラリーパイプ用鋼板及びその製造方法に関する。
【背景技術】
【０００２】
オイルサンド産業に用いられている鋼材の中で、特にオイルサンドスラリー輸送に用いられているパイプ用鋼材は、２００〜３００μｍの砂粒によって摩耗が発生する。その交換寿命は約１年で、素材の購入及び交換に多くの費用と時間が費やされる。
【０００３】
オイルサンド採掘法は、大きく露天採掘法と地下回収法に分けられるが、露天採掘法では採掘鉱の後処理のためのスラリーパイプシステムの適用が必須である。水と混合された粉砕採掘鉱は、スラリー状であり、３５重量％程度の砂、約５００ｐｐｍの塩分を含み、３．５〜５．５ｍ／ｓｅｃの速度で輸送される。スラリー輸送時、砂粒はパイプの内側下段部に沿って移動し、素材を浸食させることから、材料の使用寿命を延ばすため、年間３回程度パイプを回転させて用いている。
【０００４】
また、上記スラリーパイプの内部には、移動する砂による摩耗のみならず、塩分による腐食もともに発生する。さらに問題なのは、腐食によって生成された腐食生成物が安定的に素材の腐食速度を低下させるのではなく、移動する砂によって即時除去される点である。特に、このような素材の浸食は、腐食と摩耗とがそれぞれ別に存在する環境に比べて、上記オイルサンドスラリーパイプの使用環境のように腐食と摩耗がともに発生する環境において遥かに速く起こる。
【０００５】
このような浸食現象を遅延させてパイプの寿命を延ばすために、内部に炭化物コーティング処理または表面熱処理を適用する場合もあるが、このような再処理工程費用は素材の交換費用を超過するため、上記再処理工程を必要とすることなくスラリーによる浸食に対して抵抗性に優れた素材の開発が求められている。
【０００６】
一般に、素材の耐摩耗性は硬度の増加に伴い増加すると知られているが、パイプ素材はその特性上、造管に適した強度及び軟性を有さなければならないため、材料の硬度増加のために高硬度のマルテンサイトを適用することが不可能である。現在用いられているオイルサンドスラリーパイプ用鋼材は、ＡＰＩ等級のラインパイプ鋼材で、材料の耐摩耗性を増加させるために、商用造管が可能な水準に強度を上昇させたフェライト系ＴＭＣＰ鋼材が用いられている。以下では、現在用いられている耐摩耗性に優れたパイプ鋼材技術について説明する。
【０００７】
まず、韓国特許公開公報第１９８７−００１０２１７号には、鋼パイプ内部にセラミックプレートを設置して耐摩耗性を確保する方法が提案され、韓国特許公開公報第２０００−００４６４２９号には、パイプ内面にタングステンカーバイドまたは高クロム粉末を用いて硬化肉盛溶接層を形成して耐摩耗パイプを製造する方法が提案されている。
【０００８】
しかし、両方ともパイプ表面に耐摩耗性を確保するために高硬度の物質を用いて再処理を行う従来技術の一種で、再処理による費用が多くかかり、衝撃または欠陥によって上記再処理層が脱落する可能性があることから、長期的な耐摩耗性を保証できないという短所があった。
【０００９】
また、韓国特許公開公報第２００１−００６６１８９号には、低炭素鋼の表面に浸炭処理を行って耐摩耗性及び衝撃靭性を確保する方法が提案されているが、浸炭処理で表面硬化されたパイプには溶接部の問題が発生するのみならず、表面硬化層の摩耗後に基地組織の急激な摩耗が発生するという問題点があった。
【００１０】
なお、韓国特許公開公報第２００７−００１７４０９号には、高機械的強度及び耐摩耗性を有する鋼材の製造方法が提供されている。上記公報で提供される鋼材は、組成が重量％で、０．３０％≦Ｃ≦１．４２％；０．０５％≦Ｓｉ≦１．５％；Ｍｎ≦１．９５％；Ｎｉ≦２．９％；１．１％≦Ｃｒ≦７．９％；０．６１％≦Ｍｏ≦４．４％；選択的にＶ≦１．４５％、Ｎｂ≦１．４５％、Ｔａ≦１．４５％及びＶ＋Ｎｂ／２＋Ｔａ／４≦１．４５％；０．１％未満のホウ素、０．１９％の（Ｓ＋Ｓｅ／２＋Ｔｅ／４）、０．０１％のカルシウム、０．５％の希土類、１％のアルミニウム、１％の銅；残部としてＦｅ及びその他の不可避な不純物からなる鋼材の製造方法にかかるものである。
【００１１】
しかし、上記発明は、中炭素鋼以上の炭素を含み、合金元素としてＮｉ、Ｃｒ、Ｍｏ、Ｎｂ、Ｖなどを多量に活用するため、鋼材の製造費用が非常に増加するのみならず、機械的強度が高くてパイプ素材として活用するには困難であるという短所があった。
【００１２】
さらに他の従来技術として、韓国特許公開公報第２０００−００４１２８４号が挙げられる。上記発明には、噴霧成形によって工具鋼を製造する方法が提供され、Ｍｏを活用して炭化物サイズを微細化することで靭性を増加させる方法が開示されている。しかし、上記発明も、韓国特許公開公報第２００７−００１７４０９号と同様に製造原価及び強度が高くてパイプ素材として適用するには限界があった。
【００１３】
また、韓国特許公開公報第２００４−００５９１７７号には、原油タンクの保存油管や船体内の配管用などに用いられる耐摩耗性に優れた鋼材の製造方法が提供されている。上記公報で提供する鋼材は、重量％で、Ｃ：０．０３〜０．１％、Ｓｉ：０．１〜０．３％、Ｍｎ：０．０５〜１．２％、Ｐ：０．０５％以下、Ｓ：０．０３５％以下、Ａｌ：０．０３％以下、Ｃｒ：０．８〜１．１％、Ｃｕ：０．１〜０．３％、Ｎｉ：０．１〜０．３％、残りのＦｅ及びその他の不可避な不純物で組成される溶鋼に、ワイヤ状のＣａ−Ｓｉを投入し、脱ガス処理を行ってＣａ含量が０．００１〜０．００４重量％になるように制御した鋼を１０００〜１２００℃で再加熱した後、Ａｒ３以上の温度において熱間圧延するものを含んでなる。
【００１４】
しかし、上記発明は、Ｃｒ、Ｃｕ、Ｎｉ、Ｃａなどを活用して錆層の緻密度を改善することで耐摩耗性及び耐食性を向上させるが、オイルサンドスラリーパイプのような厳しい摩耗環境において錆層を活用する方法では耐摩耗性及び耐食性の確保が不可能であるという問題点があった。
【００１５】
これにより、オイルサンドスラリーパイプの使用環境のような厳しい摩耗及び腐食環境においても、優れた耐摩耗性及び耐食性を有し、経済性及び生産効率も優れているオイルサンドスラリーパイプ用鋼板に対するニーズが非常に急増している実情にある。
【発明の概要】
【発明が解決しようとする課題】
【００１６】
本発明の一側面は、パイプとして造管が可能で、オイルサンドスラリーパイプの厳しい摩耗環境においても優れた耐摩耗性を有するとともに、耐食性が向上し、低温における衝撃靭性、経済性及び生産効率にも優れているオイルサンドスラリーパイプ用鋼板及びその製造方法を提供する。
【課題を解決するための手段】
【００１７】
本発明の一側面は、重量％で、Ｃ：０．２〜０．３５％、Ｓｉ：０．１〜０．５％、Ｍｎ：０．５〜１．８％、Ｎｉ：０．１〜０．６％、Ｎｂ：０．００５〜０．０５％、Ｔｉ：０．００５〜０．０２％、Ｐ：０．０３％以下、Ｓ：０．０３％以下、Ａｌ：０．０５％以下（０％は除外）、Ｎ：０．０１％以下（０％は除外）、残部Ｆｅ及びその他の不可避な不純物を含む耐摩耗性、耐食性及び低温靭性に優れたオイルサンドスラリーパイプ用鋼板を提供する。
【００１８】
このとき、上記鋼板は、Ｃｒ：０．１〜１．０％以下（０％は除外）をさらに含み、Ｍｎ及びＣｒの和が２％以下であることが好ましい。
【００１９】
また、上記鋼板は、Ｍｎ、Ｃｒ及びＮｉの和が２．５％以下であることがより好ましい。
【００２０】
なお、上記鋼板の微細組織は、５０〜８０面積％のパーライト及び残部フェライトからなることが好ましい。
【００２１】
このとき、上記パーライト結晶粒間の間隔は、２００μｍ以下であることがより好ましい。
【００２２】
また、上記鋼板のビッカーズ硬度値が１８０〜２２０Ｈｖであることがより好ましい。
【００２３】
一方、本発明の他の一側面は、重量％で、Ｃ：０．２〜０．３５％、Ｓｉ：０．１〜０．５％、Ｍｎ：０．５〜１．８％、Ｎｉ：０．１〜０．６％、Ｎｂ：０．００５〜０．０５％、Ｔｉ：０．００５〜０．０２％、Ｐ：０．０３％以下、Ｓ：０．０３％以下、Ａｌ：０．０５％以下（０％は除外）、Ｎ：０．０１％以下（０％は除外）、残部Ｆｅ及びその他の不可避な不純物を含む鋼スラブに対し、Ａｒ３〜Ａｒ３＋２００℃の温度範囲において５０％以上の残圧下率で仕上げ熱間圧延した後、０．２〜４℃／ｓｅｃの冷却速度で冷却する耐摩耗性、耐食性及び低温靭性に優れたオイルサンドスラリーパイプ用鋼板の製造方法を提供する。
【００２４】
このとき、上記鋼スラブは、Ｃｒ：０．１〜１．０％以下（０％は除外）をさらに含み、Ｍｎ及びＣｒの和が２％以下であることが好ましい。
【００２５】
また、上記鋼スラブは、Ｍｎ、Ｃｒ及びＮｉの和が２．５％以下であることがより好ましい。
【００２６】
なお、上記冷却は、Ａｒ３〜Ａｒ３＋２００℃の温度範囲において開始して５００℃以下において終了することが好ましい。
【発明の効果】
【００２７】
本発明の一側面によると、鋼成分系及び微細組織を制御してパイプとして造管が可能で、オイルサンドスラリーパイプの厳しい摩耗環境においても優れた耐摩耗性を有し、耐食性が向上され、低温における衝撃靭性を良好に確保できるとともに、経済性及び生産効率にも優れているオイルサンドスラリーパイプ用鋼板を得ることができるようになる。
【図面の簡単な説明】
【００２８】
【図１】パーライト分率による摩耗率の変化を示した概略図である。
【図２】ビッカーズ硬度による摩耗率の変化を示した概略図である。
【発明を実施するための形態】
【００２９】
一般に、低炭素フェライト系鋼材は、加工が容易であり、ＴＭＣＰ工程で強度を制御することが容易であるが、フェライト組織が有する低い硬度値によって摩耗に対する抵抗性が低下する。特に、オイルサンドスラリーパイプの使用環境のような厳しい摩耗環境では、年間２０ｍｍ以上の浸食量を示しているため、摩耗に対する抵抗を十分に有することが困難である。このような問題点を解決するための方法として、従来では、パイプ内壁に表面処理を適用したり、素材そのものの硬度を高めることが一般的な方法として知られていた。
【００３０】
しかし、本発明者は、長い研究の末に鉄鋼材料の摩耗は、表面変形及び変形層の脱落によって発生する点を認知するようになり、材料の耐摩耗性への向上は、衝突した摩耗粒子が弾けても破壊されない水準の硬度及び靭性を有するようにするとともに、変形収容能力を向上させることができる微細組織を構成することが耐摩耗性向上に対する解決策であることを見出した。
【００３１】
これにより、本発明は、パーライトの素材そのものの全体的な硬度は低いが、セメンタイトの硬度は高い点に注目し、ベイナイトまたはマルテンサイトのような高い硬度の素材を用いることなく、摩耗粒子の反射を考慮してパーライトを活用することで、耐摩耗性の側面においてさらに向上させた。
【００３２】
また、このようなオイルサンドスラリーパイプの使用環境を考慮すると、パイプ内部の表層には持続的な摩耗が発生するのみならず、塩分及び高温による腐食も引き続き発生する。このような摩耗及び腐食がともに発生する環境においては、腐食が遥かに速く進む可能性がある。したがって、耐摩耗性とともに耐食性を確保することも非常に重要であるが、上記摩耗環境による表面酸化物の形成によって耐食性を向上させるのには限界があるため、素材そのものの耐食性を向上させる点に重点をおいてＮｉを付加するようになった。
【００３３】
これに加え、本発明の微細組織は、摩耗粒子の反射を考慮して、一定比率をパーライト、変形収容能力の向上のために、残りはフェライトで構成されるパーライト／フェライト混合組織を基本的な構造にするが、このような混合組織はフェライト組織に比べて低温における衝撃靭性が劣位するという短所が問題視されている。したがって、オーステナイト結晶粒を微細化して低温靭性もともに向上させるようになった。
【００３４】
以下では、本発明の鋼板について説明する。
【００３５】
本発明の一側面は、重量％で、Ｃ：０．２〜０．３５％、Ｓｉ：０．１〜０．５％、Ｍｎ：０．５〜１．８％、Ｎｉ：０．１〜０．６％、Ｎｂ：０．００５〜０．０５％、Ｔｉ：０．００５〜０．０２％、Ｐ：０．０３％以下、Ｓ：０．０３％以下、Ａｌ：０．０５％以下（０％は除外）、Ｎ：０．０１％以下（０％は除外）、残部Ｆｅ及びその他の不可避な不純物を含む耐摩耗性、耐食性及び低温靭性に優れたオイルサンドスラリーパイプ用鋼板を提供する。
【００３６】
以下では、上記成分系及び組成範囲について説明する（重量％）。
【００３７】
炭素（Ｃ）：０．２〜０．３５重量％
【００３８】
Ｃは、パーライトをフェライトの基地組織に形成してフェライト／パーライト複合組織を製造するために添加される元素で、その含量が０．２％未満であると、パーライト量が不足して耐摩耗性の確保が困難になり、０．３５％を超過すると、パーライトの量が増加するのに対し、フェライト量が減少しすぎて摩耗に対する変形収容能力が低下するようになるため、その添加量を０．２〜０．３５％に制御することが好ましい。より好ましくは、耐摩耗性の観点においてＣを０．２５％以上に制御する場合、さらに優れた摩耗に対する抵抗性を得ることができる。
【００３９】
シリコン（Ｓｉ）：０．１〜０．５％
【００４０】
Ｓｉは、製鋼工程において脱酸剤として作用するのみならず、鋼材の強度を高める役割をする元素で、その含量が０．１％未満であると、上記効果を十分に得ることができず、その含量が０．５％を超過すると、素材の衝撃靭性が悪化し、溶接性が低下し、圧延時にスケール剥離性をもたらすという問題点がある可能性があるため、Ｓｉの含量は０．１〜０．５に制限することが好ましい。
【００４１】
マンガン（Ｍｎ）：０．５〜１．８％
【００４２】
Ｍｎは、衝撃靭性を阻害せず、パーライト量を増加させる元素で、その効果を十分に得るためには、０．５％以上添加されることが好ましい。但し、その量が多すぎると、パーライトではなくベイナイトまたはマルテンサイト組織が形成され、溶接性が低下するという問題点があるため、その含量を０．５〜１．８％に制限することが好ましい。
【００４３】
ニッケル（Ｎｉ）：０．１〜０．６％
【００４４】
Ｎｉは、素材そのものの耐食性を確保するために添加される元素で、強度及び衝撃靭性の向上を助ける。Ｎｉ添加によって耐食性を十分に発揮するためには、０．１％以上添加されることが好ましい。但し、その量が多すぎると、ベイナイトまたはマルテンサイトのような組織が形成される可能性があるため、上限は０．６％に制限することが好ましい。
【００４５】
ニオブ（Ｎｂ）：０．００５〜０．０５％
【００４６】
Ｎｂは、スラブの再加熱時には固溶している状態であるが、熱間圧延中にオーステナイト結晶粒の成長を抑制し、その後、析出されて鋼の強度を向上させる役割をする。したがって、結晶粒微細化による低温靭性向上のための核心的な元素で、上記効果を発生させるためには、０．００５％以上添加されることが好ましい。但し、その量が多すぎると、逆に低温における衝撃靭性が劣化するため、上限を０．０５％に制限することが好ましい。
【００４７】
チタニウム（Ｔｉ）：０．００５〜０．０２％
【００４８】
Ｔｉは、スラブの再加熱時にＮと結合してＴｉＮ窒化物を形成することで、オーステナイト結晶粒の成長を抑制する元素で、上記Ｎｂと同様に、結晶粒微細化による低温靭性向上のための核心的な役割をする。したがって、上記効果を十分に得るためには、０．００５％以上添加されることが好ましい。但し、その量が多すぎると、逆に低温における衝撃靭性が劣化するため、その上限を０．０２％に限定することが好ましい。
【００４９】
リン（Ｐ）：０．０３％以下
【００５０】
Ｐは、溶接性を低下させ、靭性を劣化させる元素であるため、できる限り低く制御することが好ましい。その含量が最小限０．０３％を超過しないように制御すれば、溶接性、靭性及び耐摩耗性の低下問題を最小限に抑えることができる。
【００５１】
硫黄（Ｓ）：０．０３％以下
【００５２】
Ｓは、鋼の軟性、衝撃靭性及び溶接性を劣化させる元素で、特にＭｎと結合してＭｎＳ介在物を形成し、鋼の耐摩耗性を低下させるため、できる限り低く制御することが好ましい。その含量が最小限に０．０３％を超過しないように制御する。
【００５３】
アルミニウム（Ａｌ）：０．０５％以下（０％は除外）
【００５４】
Ａｌは、溶鋼中に存在する酸素と反応して酸素を除去する脱酸剤としての役割をする元素であるが、その量が多すぎると、酸化物系介在物が多量に形成されて素材の衝撃靭性を阻害するため、その上限を０．０５％に制限することが好ましい。
【００５５】
窒素（Ｎ）：０．０１％以下（０％は除外）
【００５６】
Ｎは、Ａｌ、Ｔｉ、Ｎｂ、Ｖなどと結合して窒化物を形成することで、オーステナイト結晶粒の成長を妨害し、鋼の靭性及び強度の向上を助けるが、その含量が多すぎると固溶状態のＮが存在するようになる。これは、逆に鋼の靭性に悪影響を及ぼすため、その含量が０．０１％を超えないように制限することが好ましい。
【００５７】
即ち、本発明の一側面は、オイルサンドスラリーパイプが用いられる特殊な環境を考慮して上記のような成分系及び組成範囲を提案することで、オイルサンドスラリーパイプ用鋼板の耐摩耗性、耐食性及び低温靭性の向上に大きく寄与できるようになった。
【００５８】
このとき、上記鋼板は、Ｃｒ：０．１〜１．０％以下をさらに含み、Ｍｎ及びＣｒの和が２％以下であることが好ましい。Ｃｒは、鋼材の変態温度を低減させ、パーライトの量を増加させる役割をする。特に、セメンタイトをＦｅ３Ｃにおいて硬質の（Ｆｅ，Ｃｒ）３Ｃに変化させて素材の耐摩耗性を増加させるため、このようなＣｒをさらに含む場合、上記耐摩耗性をより向上させるようになる。上記のような効果を得るためには、Ｃｒが０．１％以上添加されることが好ましい。
【００５９】
但し、その量が多すぎると、ベイナイトまたはマルテンサイトのような低温変態組織を形成し、これは衝撃靭性を阻害する原因として作用するため、その含量を１．５％以下に制御することが好ましい。また、上記低温変態組織の形成による衝撃靭性の低下は、ＣｒのみならずＭｎも同様な作用をするため、ＭｎとＣｒの合計含量が２．０％を超えないように制御する必要がある。
【００６０】
また、上記鋼板は、Ｍｎ、Ｃｒ及びＮｉの和が２．５％以下であることがより好ましい。Ｎｉは、素材そのものの耐食性確保のための核心的な成分であるが、素材の焼入性を向上させて低温変態組織の形成による衝撃靭性低下に影響を及ぼすため、Ｍｎ、Ｃｒ及びＮｉの合計含量が２．５％を超過しないように制御することがより好ましい。
【００６１】
なお、上記鋼板の微細組織は、５０〜８０面積％のパーライト及び残部フェライトからなることが好ましい。本発明者は、オイルサンドスラリーパイプの使用環境のような激しい摩耗環境では、表面の変形及び変形層の脱落によって主に摩耗が発生するため、ベイナイトまたはマルテンサイトのように高い硬度を有する組織を形成させるよりは、鋼の硬度は摩耗粒子が弾けても破壊されない水準を維持し、さらに変形収容力を向上させることが重要であることを見出した。
【００６２】
したがって、パーライトは、素材全体の硬度は高くなくても、セメンタイトの高い硬度によってパーライトを５０面積％以上含ませると、摩耗粒子が弾けても破壊されない水準の硬度を得ることができるとともに、パーライトの面積分率を８０％以下に制限し、残部はフェライトで構成することで、フェライトの優れた変形収容力を得ることができるようになる。
【００６３】
このように、本発明の微細組織は、パーライトとフェライトの混合組織からなり、その分率を上記のように制御することで、摩耗粒子が弾けても破壊されず、変形収容能力も優れるため、オイルサンドスラリーパイプの使用環境のような激しい摩耗環境においても最も優れた耐摩耗性を有する鋼板を得ることができる。
【００６４】
また、一般のオイルサンドスラリーパイプにおいて摩耗が発生する場合、２００〜３００μｍサイズの摩耗粒子が衝突するため、摩耗粒子がフェライトを直接に変形させずに反射させるためには、パーライト結晶粒の粒子間間隔が上記摩耗粒子のサイズより小さいことがさらに効果的である。したがって、摩耗粒子が軟質のフェライトと直接に衝突するのを防止するために、パーライト結晶粒の粒子間間隔を上記摩耗粒子より小さくなるように２００μｍ以下に制御することがさらに好ましい。
【００６５】
上記のような成分系及び微細組織を有する場合、ビッカーズ硬度値が１８０〜２２０Ｈｖである鋼板を得ることができる。オイルサンドスラリーパイプ用鋼板においては上記ビッカーズ硬度値を維持することが非常に重要になるが、もし、基地組織の硬度値が１８０Ｈｖ未満であると、硬度が弱すぎて摩耗粒子による変形が激しく発生するために耐摩耗性が良くない。これとは反対に、基地組織の硬度値が２２０Ｈｖを超過すると、硬度は優れるのに対し、変形に対する収容能力が減少するため、逆に耐摩耗性を低下させる結果を誘発しかねない。したがって、上記ビッカーズ硬度値を１８０〜２２０Ｈｖに制御することがより好ましい。
【００６６】
以下では、本発明による鋼板の製造方法について説明する。
【００６７】
本発明の他の一側面は、重量％で、Ｃ：０．２〜０．３５％、Ｓｉ：０．１〜０．５％、Ｍｎ：０．５〜１．８％、Ｎｉ：０．１〜０．６％、Ｎｂ：０．００５〜０．０５％、Ｔｉ：０．００５〜０．０２％、Ｐ：０．０３％以下、Ｓ：０．０３％以下、Ａｌ：０．０５％以下（０％は除外）、Ｎ：０．０１％以下（０％は除外）、残部Ｆｅ及びその他の不可避な不純物を含む鋼スラブに対し、Ａｒ３〜Ａｒ３＋２００℃の温度範囲において５０％以上の残圧下率で仕上げ熱間圧延した後、０．２〜４℃／ｓｅｃの冷却速度で冷却する耐摩耗性、耐食性及び低温靭性に優れたオイルサンドスラリーパイプ用鋼板の製造方法を提供する。このとき、上記鋼スラブは、Ｃｒ：０．１〜１．０％以下（０％は除外）をさらに含み、Ｍｎ及びＣｒの和が２％以下であることが好ましい。また、上記鋼スラブは、Ｍｎ、Ｃｒ及びＮｉの和が２．５％以下であることがより好ましい。
【００６８】
まず、上記のような組成を有する鋼スラブに対し、Ａｒ３〜Ａｒ３＋２００℃の温度範囲において５０％以上の残圧下率で仕上げ熱間圧延する。仕上げ圧延温度がＡｒ３未満であると、オーステナイトへの相変態が十分に行われず、これとは反対に、Ａｒ３＋２００℃を超過すると、オーステナイト結晶粒が粗大化される可能性がある。
【００６９】
また、本発明に適用される鋼スラブは、ＣやＭｎ、Ｃｒなどの焼入性元素が多量に添加されるため、冷却条件を制御しないと、ベイナイトまたはマルテンサイト組織が形成されてフェライトとパーライトの混合組織を得ることができなくなる可能性がある。したがって、冷却条件を制御して本発明の混合組織を得ることで、オイルサンドスラリーパイプの使用環境に適した耐摩耗性を確保することが非常に重要である。
【００７０】
上記冷却は、Ａｒ３〜Ａｒ３＋２００℃の温度範囲において開始して５００℃以下において終了することがより好ましい。冷却開始温度がＡｒ３未満であると、オーステナイトへの相変態が十分に行われていない状態で冷却を開始するため、本発明で得ようとする組織を確保することができなくなる。これとは反対に、冷却開始温度がＡｒ３＋２００℃を超過すると、圧延がＡｒ３＋２００℃を超過して行われることを意味することから、結晶粒が非常に粗大化される可能性が大きいという問題点がある。よって、冷却開始温度をＡｒ３〜Ａｒ３＋２００℃の温度範囲に制限することが好ましい。
【００７１】
上記のような組成を有する鋼スラブに対し、熱間圧延を行った後に０．２〜４℃／ｓｅｃの冷却速度で冷却することが好ましい。もし、上記冷却速度が４℃／ｓｅｃを超過すると、ベイナイトまたはマルテンサイトのような低温変態組織が生成される可能性があることから、フェライトとパーライトの混合組織を得ることが困難になる。よって、その上限を４℃／ｓｅｃに制限することが好ましい。
【００７２】
但し、冷却速度が０．２℃／ｓｅｃ未満と低すぎると、パーライトが形成されるのではなく、炭化物が球状化されてフェライトに球状化炭化物がともに存在する組織が形成される。この場合、十分な硬度を確保できず、摩耗粒子がフェライトに直接に衝突する可能性がある。したがって、冷却速度が０．２℃／ｓｅｃ以上になるように制御することが好ましく、上記範囲に属する場合は空冷してもよい。
【００７３】
また、冷却終了温度は、５００℃以下に制限することが好ましい。冷却終了温度が５００℃を超過すると、全ての組織がオーステナイトからパーライト／フェライトの混合組織に変態するのではなく、変態せずにオーステナイトに残留する組織が現れるため、パーライト分率を十分に確保できなくなるという問題点があり得る。したがって、冷却終了温度を５００℃以下に制限することが好ましい。
【００７４】
以下では、実施例を通じて本発明を詳細に説明する。但し、これは、本発明をより完全に説明するためのもので、下記個別実施例によって本発明の権利範囲は制限されない。
【００７５】
（実施例）
【００７６】
まず、表１に示された組成を有する溶鋼を用意した後、連続鋳造を通じて鋼スラブを製造した。鋳造されたスラブは、全て一般の条件で熱間圧延した後、表２に示された条件で冷却を行うことで鋼板を製造した。
【００７７】
【表１】
0005728593.tif 000002
【００７８】
【表２】
0005728593.tif 000003
【００７９】
上記のような条件で製造された鋼板に対して微細組織の構成を分析し、パーライト分率及び硬度を測定して下記表３に示し、耐摩耗性及び耐食性を評価するために、摩耗量及び分極抵抗値を測定した後、比較例１または６に対する比率で示した。また、低温靭性を評価するために、−４５℃においてシャルピー衝撃吸収エネルギーを測定し、その結果も下記表３に示した。
【００８０】
【表３】
0005728593.tif 000004
【００８１】
発明例１から７は、発明鋼を用いており、熱間圧延後の冷却条件も本発明の範囲に全て属することから、パーライト分率が５５〜７５％、残部フェライトの混合組織が現れ、硬度も１８５〜２１５Ｈｖと示された。即ち、摩耗に対して抵抗できる十分な硬度値を有し、フェライト組織も２５〜４５面積％含んでいるため、変形収容力が優れることから、比較例１に対する摩耗量が３５〜５７％と非常に低く示され、耐摩耗性に優れることが確認できる。また、Ｎｉも本発明の範囲で含んでいるため、比較例６に対する分極抵抗値率が１３０〜１５５％と非常に高いことから、耐食性を示すことが確認できる。なお、Ｎｂ、Ｔｉ含量及び残圧下率も本発明の範囲に該当し、シャルピー衝撃吸収エネルギーが８０Ｊ以上であることから、低温靭性に優れることが分かる。
【００８２】
これに対し、比較例１、２、４及び９は、冷却速度が速すぎてベイナイトまたはマルテンサイトの低温変態組織が現れ、硬度が非常に大きい値を示す。これとは反対に、変形収容能力が良くないため、実際に、比較例１に対する摩耗量が９５〜１２０％と非常に高く示され、耐摩耗性が良くないことが分かる。また、低温変態組織が現れることから、衝撃吸収エネルギー値も低く示され、特に比較例２は残圧下率が５０％に未達であるため、特に低温靭性が良くないことが確認できる。
【００８３】
これとは反対に、比較例３は、冷却速度が遅すぎて炭化物がパーライトを形成せずに球状化されてフェライト及び球状炭化物がともに存在する組織が形成された。これにより、硬度値が１３５Ｈｖと低く、比較例１に対する摩耗量も１５０％と耐摩耗性が非常に良くないことが確認できる。
【００８４】
比較例５は、冷却終了温度が６００℃で、５００℃を超過するため、オーステナイトが全て変態せずに残るようになって硬度値が１２０Ｈｖと低く、比較例１に対する摩耗量も１４０％と非常に高く示された。
【００８５】
比較例６及び７は、炭素の含量が顕著に少なくてパーライト組織が殆どないためにフェライト単独組織が現れ、その結果、硬度が１３０Ｈｖと低く、比較例１に対する摩耗量も１２５〜１３５％と非常に高く示された。特に、比較例６は、Ｎｉの含量が少なすぎて分極抵抗値が低く示されることから、耐食性が良くない。
【００８６】
比較例８及び１２は、マンガンの含量が高すぎてベイナイトのような低温変態組織が現れ、その結果、硬度が２９０Ｈｖと高いが、変形収容能力が低下して比較例１に対する摩耗量が９０〜９８％と耐摩耗性が良くないことが確認できる。
【００８７】
比較例１０及び１１は、炭素の含量が高すぎてパーライトの量が増加するにつれ、硬度が２４０〜２５０Ｈｖと増加したが、フェライトが８〜１０面積％と小さく示され、変形収容能力が低下したことから、結果的に比較例１に対する摩耗量が７０〜８０％と発明例に比べて耐摩耗性が良くないことが確認できる。
【００８８】
比較例１３から１５は、結晶粒の微細化に重要な影響を及ぼすＮｂ、Ｔｉの組成範囲が本発明の範囲から外れて結晶粒が粗大化されることが予想され、その結果、シャルピー衝撃吸収エネルギー値が非常に低く示され、低温靭性が良くないことが確認できる。
【００８９】
また、本発明者は、パーライト分率及びビッカーズ硬度と摩耗性との関係をより明確に把握するために、鋼組成を変化させてパーライト面積分率及びビッカーズ硬度を変化させることにより、比較例１に対する摩耗量を確認する実験を行った。その結果、パーライト分率が５０〜８０面積％、ビッカーズ硬度が１８０〜２２０Ｈｖであるとき、比較例１に対する摩耗率が最も低く示され、耐摩耗性が最も優れていることが確認できた。
【図１】
0005728593.tif 000005
【図２】
0005728593.tif 000006